A1、B、C及びDを含む着色感光性樹脂組成物。A1酸性染料と塩基性染料との造塩化合物からなる色素B不飽和カルボン酸及び不飽和カルボン酸無水物からなる群から選ばれる少なくとも1種に由来する構造単位と、炭素数2~4の環状エーテル構造とエチレン性不飽和結合とを有する単量体に由来する構造単位とを有する共重合体C重合性化合物D重合開始剤D重合開始剤が、オキシム化合物を含む重合開始剤である請求項1記載の着色感光性樹脂組成物。請求項1又は2記載の着色感光性樹脂組成物により形成されるカラーフィルタ。請求項3記載のカラーフィルタを備える表示装置。従来から提案されている着色感光性樹脂組成物は、パターン形成時の現像性及び得られるパターンの硬度が満足できない場合があった。本発明は、以下の発明を含む。[1]A1、B、C及びDを含む着色感光性樹脂組成物。A1酸性染料と塩基性染料との造塩化合物からなる色素B不飽和カルボン酸及び不飽和カルボン酸無水物からなる群から選ばれる少なくとも1種に由来する構造単位と、炭素数2~4の環状エーテル構造とエチレン性不飽和結合とを有する単量体に由来する構造単位とを有する共重合体C重合性化合物D重合開始剤[2]D重合開始剤が、オキシム化合物を含む重合開始剤である[1]記載の着色感光性樹脂組成物。[3][1]又は[2]記載の着色感光性樹脂組成物により形成されるカラーフィルタ。[4][3]記載のカラーフィルタを備える表示装置。本発明の着色感光性樹脂組成物は、パターン形成時の現像性に優れ、得られるパターンは硬度が高い。本発明の着色感光性樹脂組成物は、A1、B、C及びDを含む。A1酸性染料と塩基性染料との造塩化合物からなる色素B不飽和カルボン酸及び不飽和カルボン酸無水物からなる群から選ばれる少なくとも1種に由来する構造単位と、炭素数2~4の環状エーテル構造とエチレン性不飽和結合とを有する単量体に由来する構造単位とを有する共重合体C重合性化合物D重合開始剤本発明の着色感光性樹脂組成物は、A1酸性染料と塩基性染料との造塩化合物からなる色素以下色素A1という場合がある。を含む。酸性染料と塩基性染料との造塩化合物は、酸性染料と塩基性染料を反応させて得られる化合物である。染料イオンがアニオン性である酸性染料と、染料イオンがカチオン性である塩基性染料との化学造塩反応により得られる化合物であるため、極めて剛直な構造を有し、化学的に安定性である。造塩化合物を構成する酸性染料および塩基性染料は、後述の有機溶剤や現像処理に用いる現像液に対する溶解性、吸光度、組成物中の他の成分との相互作用、耐光性、耐熱性等を考慮して選択する。酸性染料とは、色素の分子中にスルホ基やカルボキシ基などの酸性の基を有する化合物か、又はその塩である水溶性染料であり、羊毛、絹、ナイロンなどのたんぱく質系繊維や皮革、紙、インク、食用の色素に適している。酸性染料の中には直接染料と分類されるものがあり、直接染料は、特にセルロース系繊維の染色性において優れたものの総称である。直接染料としては、アゾ染料、チアゾール染料、アントラキノン染料、オキサジン染料、フタロシアニン染料等が挙げられる。アゾ染料としては、例えば、C.I.ダイレクトイエロー以下、C.I.ダイレクトイエローの記載を省略し、番号のみの記載とする。2、33、34、35、39、50、69、70、71、86、93、94、95、98、102、109、129、136、141;C.I.ダイレクトオレンジ41、46、56、61、64、70、96、97、106、107;C.I.ダイレクトレッド79、82、83、84、97、98、99、106、107、172、173、176、177、179、181、182、204、207、211、213、218、221、222、232、233、243、246、250;C.I.ダイレクトバイオレット47、52、54、60、65、66、79、80、81、82、84、89、90、93、95、96、103、104;C.I.ダイレクトブルー51、57、71、81、84、85、90、93、94、95、98、100、101、113、149、150、153、160、162、163、164、166、167、170、172、188、192、193、194、196、198、200、207、209、210、212、213、214、222、228、229、237、238、242、243、244、245、247、248、250、251、252、256、257、259、260、268、274、275;C.I.ダイレクトグリーン27、34、37、65、67、68、69、72、77、79、82などが挙げられる。チアゾール染料としては、C.I.ダイレクトイエロー54が挙げられる。オキサジン染料としては、C.I.ダイレクトブルー97、99、106、107、108、109、190、293などが挙げられる。アントラキノン染料としては、C.I.ダイレクトブルー77が挙げられる。フタロシアニン染料としては、C.I.ダイレクトブルー86、87、189、199などが挙げられる。その他の直接染料としては、C.I.ダイレクトイエロー38、43、47、58、68、108、138;C.I.ダイレクトオレンジ34、39、50、52、57、65、68;C.I.ダイレクトレッド91、92、96、105、184、220、234、241;C.I.ダイレクトバイオレット59;C.I.ダイレクトブルー80、114、115、117、119、137、155、156、158、159、161、171、173;C.I.ダイレクトグリーン25、31、32、63、66などが挙げられる。直接染料以外の酸性染料としては、アゾ染料、キサンテン染料、フタロシアニン染料、アントラキノン染料、キノリン染料、アジン染料、インジゴイド染料等が挙げられる。アゾ染料としては、例えば、C.I.アシッドレッド1、3、4、6、8、11、12、14、18、26、27、33、37、53、57、88、106、108、111、114、131、137、138、151、154、158、159、173、184、186、215、257、266、296、337;C.I.アシッドオレンジ7、10、12、19、20、22、28、30、52、56、74、127;C.I.アシッドバイオレット11、56、58;C.I.アシッドイエロー1、17、18、23、25、36、38、42、44、54、59、72、78、151;C.I.アシッドブラウン2、4、13、248;C.I.アシッドブルー92、102、113、117などが挙げられる。キサンテン染料としては、C.I.アシッドレッド50、51、52、87などが挙げられる。フタロシアニン染料としては、C.I.アシッドブルー249が挙げられる。アントラキノン染料としては、C.I.アシッドレッド82、92;C.I.アシッドバイオレット41、42、43;C.I.アシッドブルー14、22、25、40、45、78、80、127:1、129、145、167、230;C.I.アシッドグリーン25、27等が挙げられる。キノリン染料としては、C.I.アシッドイエロー3が挙げられる。アジン染料としては、C.I.アシッドブルー59、102などが挙げられる。インジゴイド染料としては、C.I.アシッドブルー74が挙げられる。その他の染料としては、C.I.アシッドバイオレット49;C.I.アシッドブラウン19;C.I.アシッドブルー7、9、74、112、126、167;C.I.アシッドグリーン9;C.I.フードグリーン3等が挙げられる。中でも、酸性染料としては、フタロシアニン染料が好ましく、C.I.ダイレクトブルー86、87、C.I.アシッドブルー249からなる群から選ばれる少なくとも一種がより好ましい。塩基性染料との造塩化合物を形成した場合、耐熱性、耐光性、耐溶剤性が特に優れる傾向がある。また、塩基性染料とは、分子中にアミノ基やイミノ基などのなどの塩基性の基を有する化合物か、又はその塩であり、水溶液中でカチオンとなる染料である。絹、毛などの動物性繊維には直接染着し、木綿などには媒染する傾向がある。塩基性染料としては、アゾ染料、キサンテン染料、アジン染料、アクリジン染料、メチン染料、チアゾール染料、チアジン染料、オキサジン染料、アントラキノン染料、ローダミン染料、トリアリールメタン染料等が挙げられる。アゾ染料としては、例えば、C.I.ベーシックレッド17、22、23、25、29、30、38、39、46、46:1、82;C.I.ベーシックオレンジ2、24、25;C.I.ベーシックバイオレット18;C.I.ベーシックイエロー15、24、25、32、36、41、73、80;C.I.ベーシックブラウン1;C.I.ベーシックブルー41、54、64、66、67、129などが挙げられる。キサンテン染料としては、C.I.ベーシックレッド1、2;C.I.ベーシックバイオレット10、11などが挙げられる。アジン染料としては、C.I.ベーシックレッド12、27などが挙げられる。アクリジン染料としては、C.I.ベーシックオレンジ14などが挙げられる。メチン染料としては、C.I.ベーシックレッド13、14;C.I.ベーシックオレンジ21;C.I.ベーシックバイオレット16、39;C.I.ベーシックイエロー11、13、21、23、28などが挙げられる。チアゾール染料としては、C.I.ベーシックイエロー1が挙げられる。チアジン染料としては、C.I.ベーシックブルー9が挙げられる。オキサジン染料としては、C.I.ベーシックブルー3が挙げられる。アントラキノン染料としては、C.I.ベーシックブルー22、35、45、47などが挙げられる。トリアリールメタン染料としては、C.I.ベーシックバイオレット1、2、3、4、13、14、23;C.I.ベーシックブルー1、5、7、8、11、15、18、21、24、26;C.I.ベーシックグリーン1、4;などが挙げられる。その他の染料としては、C.I.ベーシックイエロー2;C.I.ベーシックブルー1、67等が挙げられる。中でも、酸性染料との反応安定性の点で、キサンテン染料、トリアリールメタン染料が好ましく、トリアリールメタン染料がより好ましい。トリアリールメタン染料としては、C.I.ベーシックブルー1、5、7、8、11、15、18、21、24、C.I.ベーシックバイオレット1、2、3、4、13、14、23、C.I.ベーシックグリーン1、4からなる群から選ばれる少なくとも一種であることが好ましい。色素A1としては、耐熱性の点で、直接染料と塩基性染料との造塩化合物からなる色素が好ましい。また、色素A1としては、フタロシアニン染料とトリアリールメタン染料との造塩化合物からなる色素、特にC.I.ダイレクトブルー86とC.I.ベーシックブルー7との造塩化合物からなる色素が好ましい。色素A1がこれらの色素であると、青色又はシアン色カラーフィルタとしての色性能に優れる。C.I.ダイレクトブルー86とC.I.ベーシックブルー7との造塩化合物は、以下の構造を有し、電気的に中性の構造である。酸性染料と塩基性染料との造塩化合物は、例えば、酸性染料溶液と塩基性染料溶液とを混合する方法、特開平8-333517号公報に記載される方法で製造できる。酸性染料の水溶液と塩基性染料のアルコール溶液とを混合する方法は、まず、酸性染料の水溶液と塩基性染料のアルコール溶液をそれぞれ調製する。酸性染料溶液は、酸性染料を水温40~80°Cの温水に溶解させてpH7程度にすることにより調製できる。酸性染料の濃度は1~20質量が好ましい。溶解後はろ過を行うことが好ましい。塩基性染料溶液は、塩基性染料をアルコールに溶解させ、次いで水温40~80°Cの温水を混合することにより調製できる。このように調製した酸性染料溶液と塩基性染料溶液と撹拌しながらゆっくり混合すると、析出物として、酸性染料と塩基性染料との造塩化合物が生成する。これをろ過により回収することにより、該造塩化合物を得ることができる。得られた該造塩化合物は、60~70°C程度で乾燥することが好ましい。本発明の着色感光性樹脂組成物は、さらに顔料A2を含んでもよい。顔料としては、具体的には、カラーインデックスTheSocietyofDyersandColourists出版でピグメントに分類されている化合物が挙げられる。具体的には、例えばC.I.ピグメントイエロー1、3、12、13、14、15、16、17、20、24、31、53、83、86、93、94、109、110、117、125、128、137、138、139、147、148、150、153、154、166、173、194、214等の黄色顔料;C.I.ピグメントオレンジ13、31、36、38、40、42、43、51、55、59、61、64、65、71、73等のオレンジ色の顔料;C.I.ピグメントレッド9、97、105、122、123、144、149、166、168、176、177、180、192、209、215、216、224、242、254、255、264、265等の赤色顔料;C.I.ピグメントブルー15、15:3、15:4、15:6、60等の青色顔料;C.I.ピグメントバイオレット1、19、23、29、32、36、38等のバイオレット色顔料;C.I.ピグメントグリーン7、36、58等の緑色顔料;C.I.ピグメントブラウン23、25等のブラウン色顔料;C.I.ピグメントブラック1、7等の黒色顔料等が挙げられる。中でも、C.I.ピグメントイエロー138、139、150、C.I.ピグメントレッド177、209、242、254、C.I.ピグメントバイオレット23、C.I.ピグメントブルー15:3、15:6及びC.I.ピグメントグリーン7、36、58が好ましい。これらの顔料は、単独で用いても2種以上を併用してもよい。上記顔料A2は、顔料分散剤の存在下で分散処理を行い、顔料A2が溶剤中で均一に分散した状態の顔料分散液としてから、用いることが好ましい。前記の顔料分散剤としては、例えば、カチオン系、アニオン系、ノニオン系、両性、ポリエステル系及びポリアミン系等の界面活性剤等が挙げられ、これらの顔料分散剤は単独でも2種以上を組合せて用いてもよい。顔料分散剤としては、例えば、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、3級アミン変性ポリウレタン類、ポリエチレンイミン類等のほか、商品名でKP信越化学工業株製、フローレン共栄社化学株製、ソルスパースゼネカ株製、EFKACIBA社製、Disperbykビックケミー社製及びアジスパー味の素ファインテクノ株製等が挙げられる。顔料分散剤を用いる場合、その使用量は顔料A2100質量部に対して、好ましくは0.1~100質量部、より好ましくは5~50質量部である。顔料分散剤の使用量が前記の範囲にあると、均一な顔料分散液が得られる傾向にあるため好ましい。色素A1の含有量は、着色感光性樹脂組成物の固形分に対して、好ましくは5~60質量、より好ましくは10~50質量である。色素A1を前記含有量で含有することにより、得られるカラーフィルタの透過スペクトルの最適化が容易となり、さらに現像性に優れた着色感光性樹脂組成物となる。ここで、本明細書中における固形分とは、着色感光性樹脂組成物から溶剤を除く成分の合計量をいう。固形分は、例えば、液体クロマトグラフィー又はガスクロマトグラフィーなどの公知の分析手段で測定することができる。着色感光性樹脂組成物が、色素A1及び顔料A2を含む場合、色素A1の含有量は、色素A1及び顔料A2の合計量に対して、以下の含有量であることが好ましい。色素A1;好ましくは1~99質量、より好ましくは3~80質量顔料A2;好ましくは1~99質量、より好ましくは20~97質量また、色素A1及び顔料A2の合計量は、着色感光性樹脂組成物の固形分に対して、好ましくは5~60質量、より好ましくは10~50質量である。色素A1及び顔料A2の含有量が前記の範囲にあると、得られるパターンは、コントラスト、明度、耐熱性、耐薬品性に優れる傾向がある。本発明の着色感光性樹脂組成物は、不飽和カルボン酸及び不飽和カルボン酸無水物からなる群から選ばれる少なくとも1種に由来する構造単位と、炭素数2~4の環状エーテル構造を有する不飽和化合物に由来する構造単位とを有する共重合体ただし、側鎖に炭素-炭素不飽和二重結合を有さない。以下共重合体Bという場合がある。を含む。共重合体Bとしては、例えば、以下の共重合体[T1]及び[T2]が挙げられる。[T1]不飽和カルボン酸及び不飽和カルボン酸無水物からなる群から選ばれる少なくとも1種以下aという場合があると、炭素数2~4の環状エーテル構造とエチレン性不飽和結合とを有する単量体b以下bという場合がある。との共重合体。[T2]aと、bと、a及びbと共重合可能な単量体cただし、a及びbとは異なる。の共重合体。aとしては、具体的には、例えば、アクリル酸、メタクリル酸、クロトン酸、o-、m-、p-ビニル安息香酸等の不飽和モノカルボン酸類;マレイン酸、フマル酸、シトラコン酸、メサコン酸、イタコン酸、3-ビニルフタル酸、4-ビニルフタル酸、3、4、5、6-テトラヒドロフタル酸、1、2、3、6-テトラヒドロフタル酸、ジメチルテトラヒドロフタル酸、1、4-シクロヘキセンジカルボン酸等の不飽和ジカルボン酸類;メチル-5-ノルボルネン-2、3-ジカルボン酸、5-カルボキシビシクロ[2.2.1]ヘプト-2-エン、5、6-ジカルボキシビシクロ[2.2.1]ヘプト-2-エン、5-カルボキシ-5-メチルビシクロ[2.2.1]ヘプト-2-エン、5-カルボキシ-5-エチルビシクロ[2.2.1]ヘプト-2-エン、5-カルボキシ-6-メチルビシクロ[2.2.1]ヘプト-2-エン、5-カルボキシ-6-エチルビシクロ[2.2.1]ヘプト-2-エン等のカルボキシ基を含有するビシクロ不飽和化合物類;無水マレイン酸、シトラコン酸無水物、イタコン酸無水物、3-ビニルフタル酸無水物、4-ビニルフタル酸無水物、3、4、5、6-テトラヒドロフタル酸無水物、1、2、3、6-テトラヒドロフタル酸無水物、ジメチルテトラヒドロフタル酸無水物、5、6-ジカルボキシビシクロ[2.2.1]ヘプト-2-エン無水物ハイミック酸無水物等の不飽和ジカルボン酸類無水物;こはく酸モノ2-メタアクリロイルオキシエチル、フタル酸モノ2-メタアクリロイルオキシエチル等の2価以上の多価カルボン酸の不飽和モノメタアクリロイルオキシアルキルエステル類;α-ヒドロキシメチルアクリル酸のような、同一分子中にヒドロキシ基及びカルボキシ基を含有する不飽和アクリレート類等が挙げられる。これらのうち、共重合反応性の点やアルカリ水溶液への溶解性の点から、アクリル酸、メタクリル酸、無水マレイン酸等が好ましい。bは、例えば、炭素数2~4の環状エーテル構造例えば、オキシラン環、オキセタン環及びテトラヒドロフラン環オキソラン環からなる群から選ばれる少なくとも1種とエチレン性不飽和結合とを有する重合性化合物をいう。bは、炭素数2~4の環状エーテルとメタアクリロイルオキシ基とを有する単量体が好ましい。尚、本明細書において、メタアクリル酸とは、アクリル酸及びメタクリル酸よりなる群から選ばれる少なくとも1種を表す。メタアクリロイル及びメタアクリレート等の表記も、同様の意味を有する。bとしては、例えば、オキシラニル基とエチレン性不飽和結合とを有する単量体a1以下b1という場合がある、オキセタニル基とエチレン性不飽和結合とを有する単量体b2以下b2という場合がある、テトラヒドロフリル基とエチレン性不飽和結合とを有する単量体b3以下b3という場合がある等が挙げられる。b1は、例えば、直鎖状又は分枝鎖状不飽和脂肪族炭化水素をエポキシ化した構造を有する単量体b1-1以下b1-1という場合がある、不飽和脂環式炭化水素をエポキシ化した構造を有する単量体b1-2以下b1-2という場合があるが挙げられる。b1-1としては、グリシジルメタアクリレート、β-メチルグリシジルメタアクリレート、β-エチルグリシジルメタアクリレート、グリシジルビニルエーテル、o-ビニルベンジルグリシジルエーテル、m-ビニルベンジルグリシジルエーテル、p-ビニルベンジルグリシジルエーテル、α-メチル-o-ビニルベンジルグリシジルエーテル、α-メチル-m-ビニルベンジルグリシジルエーテル、α-メチル-p-ビニルベンジルグリシジルエーテル、2、3-ビスグリシジルオキシメチルスチレン、2、4-ビスグリシジルオキシメチルスチレン、2、5-ビスグリシジルオキシメチルスチレン、2、6-ビスグリシジルオキシメチルスチレン、2、3、4-トリスグリシジルオキシメチルスチレン、2、3、5-トリスグリシジルオキシメチルスチレン、2、3、6-トリスグリシジルオキシメチルスチレン、3、4、5-トリスグリシジルオキシメチルスチレン、2、4、6-トリスグリシジルオキシメチルスチレン等が挙げられる。b1-2としては、ビニルシクロヘキセンモノオキサイド、1、2-エポキシ-4-ビニルシクロヘキサン例えば、セロキサイド2000;ダイセル化学工業株製、3、4-エポキシシクロヘキシルメチルメタアクリレート例えば、サイクロマーA400;ダイセル化学工業株製、3、4-エポキシシクロヘキシルメチルメタアクリレート例えば、サイクロマーM100;ダイセル化学工業株製、式Iで表される化合物及び式IIで表される化合物等が挙げられる。[式I及び式II中、Ra及びRbは、互いに独立に、水素原子、又は炭素数1~4のアルキル基を表し、該アルキル基に含まれる水素原子は、ヒドロキシ基で置換されていてもよい。Xa及びXbは、互いに独立に、単結合、-Rc-、-Rc-O-、-Rc-S-、-Rc-NH-を表す。R3は、炭素数1~6のアルカンジイル基を表す。は、Oとの結合手を表す。]炭素数1~4のアルキル基としては、メチル基、エチル基、n-プロピル基、イソプロピル基、n-ブチル基、sec-ブチル基、tert-ブチル基等が挙げられる。水素原子がヒドロキシで置換されたアルキル基としては、ヒドロキシメチル基、1-ヒドロキシエチル基、2-ヒドロキシエチル基、1-ヒドロキシプロピル基、2-ヒドロキシプロピル基、3-ヒドロキシプロピル基、1-ヒドロキシ-1-メチルエチル基、2-ヒドロキシ-1-メチルエチル基、1-ヒドロキシブチル基、2-ヒドロキシブチル基、3-ヒドロキシブチル基、4-ヒドロキシブチル基等が挙げられる。R1及びR2としては、好ましくは水素原子、メチル基、ヒドロキシメチル基、1-ヒドロキシエチル基、2-ヒドロキシエチル基が挙げられ、より好ましくは水素原子、メチル基が挙げられる。アルカンジイル基としては、メチレン基、エチレン基、プロパン-1、2-ジイル基、プロパン-1、3-ジイル基、ブタン-1、4-ジイル基、ペンタン-1、5-ジイル基、ヘキサン-1、6-ジイル基等が挙げられる。X1及びX2としては、好ましくは単結合、メチレン基、エチレン基、-CH2-O-はOとの結合手を表す基、-CH2CH2-O-基が挙げられ、より好ましくは単結合、-CH2CH2-O-基が挙げられる。式Iで表される化合物としては、式I-1~式I-15で表される化合物等が挙げられる。好ましくは式I-1、式I-3、式I-5、式I-7、式I-9、式I-11~式I-15が挙げられる。より好ましくは式I-1、式I-7、式I-9、式I-15が挙げられる。式IIで表される化合物としては、式II-1~式II-15で表される化合物等が挙げられる。好ましくは式II-1、式II-3、式II-5、式II-7、式II-9、式II-11~式II-15が挙げられる。より好ましくは式II-1、式II-7、式II-9、式II-15が挙げられる。式Iで表される化合物及び式IIで表される化合物は、それぞれ単独で用いることができる。また、それらは、任意の比率で混合することができる。混合する場合、その混合比率はモル比で、好ましくは式I:式IIで、5:95~95:5、より好ましくは10:90~90:10、さらに好ましくは20:80~80:20である。オキセタニル基とエチレン性不飽和結合とを有する単量体b2としては、オキセタニル基とメタアクリロイルオキシ基とを有する単量体がより好ましい。b2としては、3-メチル-3-メタクリルロイルオキシメチルオキセタン、3-メチル-3-アクリロイルオキシメチルオキセタン、3-エチル-3-メタクリロイルオキシメチルオキセタン、3-エチル-3-アクリロイルオキシメチルオキセタン、3-メチル-3-メタクリロイルオキシエチルオキセタン、3-メチル-3-アクリロイルオキシエチルオキセタン、3-エチル-3-メタクリロイルオキシエチルオキセタン、3-エチル-3-アクリロイルオキシエチルオキセタン等が挙げられる。テトラヒドロフリル基とエチレン性不飽和結合とを有する単量体b3としては、テトラヒドロフリル基とメタアクリロイルオキシ基とを有する単量体がより好ましい。b3としては、具体的には、テトラヒドロフルフリルアクリレート例えば、ビスコートV150、大阪有機化学工業株製、テトラヒドロフルフリルメタクリレート等が挙げられる。bとしては、得られるカラーフィルタの耐熱性、耐薬品性等の信頼性をより高くすることができる点で、b1であることが好ましい。さらに、着色感光性樹脂組成物の保存安定性が優れるという点で、b1-2がより好ましく、式Iで表される化合物及び式IIで表される化合物からなる群から選ばれる少なくとも1種がさらに好ましい。cとしては、例えば、メチルメタアクリレート、エチルメタアクリレート、n-ブチルメタアクリレート、sec-ブチルメタアクリレート、tert-ブチルメタアクリレート、2-エチルヘキシルメタアクリレート、ドデシルメタアクリレート、ラウリルメタアクリレート、ステアリルメタアクリレート、シクロペンチルメタアクリレート、シクロヘキシルメタアクリレート、2-メチルシクロヘキシルメタアクリレート、トリシクロ[5.2.1.02、6]デカン-8-イルメタアクリレート当該技術分野では、慣用名として、ジシクロペンタニルメタアクリレートといわれている。また、トリシクロデシルメタアクリレートという場合がある。、トリシクロ[5.2.1.02、6]デセン-8-イルメタアクリレート当該技術分野では、慣用名としてジシクロペンテニルメタアクリレートといわれている。、ジシクロペンタニルオキシエチルメタアクリレート、イソボルニルメタアクリレート、アダマンチルメタアクリレート、アリルメタアクリレート、プロパルギルメタアクリレート、フェニルメタアクリレート、ナフチルメタアクリレート、ベンジルメタアクリレート等のメタアクリル酸エステル類;2-ヒドロキシエチルメタアクリレート、2-ヒドロキシプロピルメタアクリレート等のヒドロキシ基含有メタアクリル酸エステル類;マレイン酸ジエチル、フマル酸ジエチル、イタコン酸ジエチル等のジカルボン酸ジエステル;ビシクロ[2.2.1]ヘプト-2-エン、5-メチルビシクロ[2.2.1]ヘプト-2-エン、5-エチルビシクロ[2.2.1]ヘプト-2-エン、5-ヒドロキシビシクロ[2.2.1]ヘプト-2-エン、5-ヒドロキシメチルビシクロ[2.2.1]ヘプト-2-エン、5-2’-ヒドロキシエチルビシクロ[2.2.1]ヘプト-2-エン、5-メトキシビシクロ[2.2.1]ヘプト-2-エン、5-エトキシビシクロ[2.2.1]ヘプト-2-エン、5、6-ジヒドロキシビシクロ[2.2.1]ヘプト-2-エン、5、6-ジヒドロキシメチルビシクロ[2.2.1]ヘプト-2-エン、5、6-ジ2’-ヒドロキシエチルビシクロ[2.2.1]ヘプト-2-エン、5、6-ジメトキシビシクロ[2.2.1]ヘプト-2-エン、5、6-ジエトキシビシクロ[2.2.1]ヘプト-2-エン、5-ヒドロキシ-5-メチルビシクロ[2.2.1]ヘプト-2-エン、5-ヒドロキシ-5-エチルビシクロ[2.2.1]ヘプト-2-エン、5-ヒドロキシメチル-5-メチルビシクロ[2.2.1]ヘプト-2-エン、5-tert-ブトキシカルボニルビシクロ[2.2.1]ヘプト-2-エン、5-シクロヘキシルオキシカルボニルビシクロ[2.2.1]ヘプト-2-エン、5-フェノキシカルボニルビシクロ[2.2.1]ヘプト-2-エン、5、6-ビスtert-ブトキシカルボニルビシクロ[2.2.1]ヘプト-2-エン、5、6-ビスシクロヘキシルオキシカルボニルビシクロ[2.2.1]ヘプト-2-エン等のビシクロ不飽和化合物類;N-フェニルマレイミド、N-シクロヘキシルマレイミド、N-ベンジルマレイミド、N-スクシンイミジル-3-マレイミドベンゾエート、N-スクシンイミジル-4-マレイミドブチレート、N-スクシンイミジル-6-マレイミドカプロエート、N-スクシンイミジル-3-マレイミドプロピオネート、N-9-アクリジニルマレイミド等のジカルボニルイミド誘導体類;スチレン、α-メチルスチレン、m-メチルスチレン、p-メチルスチレン、ビニルトルエン、p-メトキシスチレン、アクリロニトリル、メタクリロニトリル、塩化ビニル、塩化ビニリデン、アクリルアミド、メタクリルアミド、酢酸ビニル、1、3-ブタジエン、イソプレン、2、3-ジメチル-1、3-ブタジエン等が挙げられる。これらのうち、共重合反応性及び耐熱性の点から、スチレン、ベンジルメタクリレート、N-フェニルマレイミド、N-シクロヘキシルマレイミド、N-ベンジルマレイミド、ビシクロ[2.2.1]ヘプト-2-エン、トリシクロ[5.2.1.02、6]デカン-8-イルメタアクリレート、トリシクロ[5.2.1.02、6]デセン-8-イルメタアクリレート等が好ましい。共重合体[T1]において、それぞれに由来する構造単位の比率は、共重合体[T1]を構成する全構造単位中、以下の範囲にあることが好ましい。aに由来する構造単位;好ましくは2~50モル、より好ましくは10~45モルbに由来する構造単位;好ましくは50~98モル、より好ましくは55~90モル共重合体[T1]の構造単位の比率が、上記の範囲にあると、保存安定性、現像性、得られるパターンの耐溶剤性に優れる傾向がある。共重合体[T2]において、それぞれに由来する構造単位の比率は、共重合体[T2]を構成する全構造単位中、以下の範囲にあることが好ましい。aに由来する構造単位;好ましくは4~45モル、より好ましくは10~30モルbに由来する構造単位;好ましくは2~95モル、より好ましくは5~80モルcに由来する構造単位;好ましくは1~65モル、より好ましくは5~60モル共重合体[T2]の構造単位の比率が、上記の範囲にあると、保存安定性、現像性、得られるパターンの耐溶剤性、耐熱性及び機械強度に優れる傾向がある。共重合体[T1]及び[T2]は、例えば、文献高分子合成の実験法大津隆行著発行所株化学同人第1版第1刷1972年3月1日発行に記載された方法及び当該文献に記載された引用文献を参考にして製造することができる。具体的には、それぞれ所定量の重合させる単量体、重合開始剤及び溶剤等を反応容器中に仕込んで、脱酸素雰囲気下で、攪拌、加熱、保温する方法が挙げられる。なお、ここで用いられる重合開始剤及び溶剤等は、特に限定されず、当該分野で通常使用されているもののいずれをも使用することができる。例えば、重合開始剤としては、アゾ化合物2、2′-アゾビスイソブチロニトリル、2、2′-アゾビス2、4-ジメチルバレロニトリル等や有機過酸化物ベンゾイルペルオキシド等が挙げられ、溶剤としては、各モノマーを溶解するものであればよく、着色感光性樹脂組成物の溶剤として後述する溶剤E等を用いることができる。なお、得られた共重合体は、反応後の溶液をそのまま使用してもよいし、濃縮あるいは希釈した溶液を使用してもよいし、再沈殿等の方法で固体粉体として取り出したものを使用してもよい。特に、この重合の際に溶剤として、後述する溶剤Eを使用することにより、反応後の溶液を着色感光性樹脂組成物の製造にそのまま使用することができるため、着色感光性樹脂組成物の製造工程を簡略化することができる。共重合体[T1]としては、例えば、3、4-エポキシシクロヘキシルメチルメタアクリレート/メタアクリル酸共重合体、3、4-エポキシトリシクロ[5.2.1.02.6]デシルアクリレート/メタアクリル酸共重合体等が挙げられる。共重合体[T2]としては、例えば、グリシジルメタアクリレート/ベンジルメタアクリレート/メタアクリル酸共重合体、グリシジルメタアクリレート/スチレン/メタアクリル酸共重合体、3、4-エポキシトリシクロ[5.2.1.02.6]デシルアクリレート/メタアクリル酸/N-シクロヘキシルマレイミド共重合体、3-メチル-3-メタアクリルロイルオキシメチルオキセタン/メタアクリル酸/スチレン共重合体、3、4-エポキシトリシクロ[5.2.1.02.6]デシルアクリレート/メタアクリル酸/トリシクロ[5.2.1.02、6]デセン-8-イルメタアクリレート共重合体、3、4-エポキシトリシクロ[5.2.1.02.6]デシルアクリレート/メタアクリル酸/N-シクロヘキシルマレイミド/トリシクロ[5.2.1.02、6]デセン-8-イルメタアクリレート共重合体等が挙げられる。共重合体Bの分子量重量平均分子量Mwは、好ましくは3、000~100、000、より好ましくは4、000~30、000である。共重合体Bの重量平均分子量が、前記の範囲にあると、塗布性及び塗膜硬度が良好となる傾向にあり、また現像時に膜減りが生じにくく、さらに現像時に非画素部分即ち未露光部の溶解性に優れる傾向があるため好ましい。また、共重合体Bの酸価は30~150mg/g-KOHが好ましい。酸価が、前記の範囲にあると、現像液に対する溶解性に優れ、さらに高感度化してパターンの残膜率が高い傾向がある。共重合体Bの含有量は、着色感光性樹脂組成物の固形分に対して、好ましくは5~60質量、より好ましくは10~50質量、さらに好ましくは15~40質量である。該含有量が、前記の範囲にあると、現像液に対する未露光部の溶解性が高い傾向があるため好ましい。本発明の着色感光性樹脂組成物は、重合性化合物Cを含み、重合性化合物Cの重量平均分子量は3、000以下であることが好ましい。重合性化合物Cは、光を照射されることによって重合開始剤Dから発生した活性ラジカル等によって重合しうる化合物であれば、特に限定されず、例えば、重合性のエチレン性不飽和結合を有する化合物等が挙げられる。中でも、重合性化合物Cとしては、エチレン性不飽和結合を3つ以上有する重合性化合物であることが好ましく、例えば、トリメチロールプロパントリメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、トリペンタエリスリトールオクタメタアクリレート、トリペンタエリスリトールヘプタメタアクリレート、テトラペンタエリスリトールデカメタアクリレート、テトラペンタエリスリトールノナメタアクリレート、トリス2-メタアクリロイルオキシエチルイソシアヌレート、エチレングリコール変性ペンタエリスリトールテトラメタアクリレート、エチレングリコール変性ジペンタエリスリトールヘキサメタアクリレート、プロピレングリコール変性ペンタエリスリトールテトラメタアクリレート、プロピレングリコール変性ジペンタエリスリトールヘキサメタアクリレート、カプロラクトン変性ペンタエリスリトールテトラメタアクリレート、カプロラクトン変性ジペンタエリスリトールヘキサメタアクリレート等が挙げられる。中でも、ジペンタエリスリトールペンタメタアクリレート、ジペンタエリスリトールヘキサメタアクリレート、トリメチロールプロパントリメタアクリレート、ペンタエリスリトールトリメタアクリレート、ペンタエリスリトールテトラメタアクリレート等が好ましい。また、これらのモノマーは2種以上混合して使用することが好ましい。重合性化合物Cの含有量は、着色感光性樹脂組成物中の共重合体B100質量部に対して、好ましくは20~150質量部である。本発明の着色感光性樹脂組成物は、重合開始剤Dを含む。重合開始剤Dとしては、光の作用により活性ラジカルを発生し、重合性化合物Cの重合を開始する化合物であれば特に限定されることなく、公知の重合開始剤を用いることができる。重合開始剤Dとしては、トリアジン化合物、アルキルフェノン化合物、アシルホスフィンオキサイド化合物、オキシム化合物及びビイミダゾール化合物等が挙げられる。中でも、オキシム化合物を含む重合開始剤が好ましく、オキシム化合物を含む重合開始剤がより好ましい。これらの重合開始剤は、単独で用いても2種以上を併用してもよい。前記のトリアジン化合物としては、例えば、2、4-ビストリクロロメチル-6-4-メトキシフェニル-1、3、5-トリアジン、2、4-ビストリクロロメチル-6-4-メトキシナフチル-1、3、5-トリアジン、2、4-ビストリクロロメチル-6-ピペロニル-1、3、5-トリアジン、2、4-ビストリクロロメチル-6--1、3、5-トリアジン、2、4-ビストリクロロメチル-6-2-5-メチルフラン-2-イルエテニル-1、3、5-トリアジン、2、4-ビストリクロロメチル-6-2-フラン-2-イルエテニル-1、3、5-トリアジン、2、4-ビストリクロロメチル-6-2-4-ジエチルアミノ-2-メチルフェニルエテニル-1、3、5-トリアジン、2、4-ビストリクロロメチル-6-2-3、4-ジメトキシフェニルエテニル-1、3、5-トリアジン等が挙げられる。前記のアルキルフェノン化合物としては、例えば、ジエトキシアセトフェノン、2-メチル-2-モルホリノ-1-4-メチルスルファニルフェニルプロパン-1-オン、2-ジメチルアミノ-1-4-モルホリノフェニル-2-ベンジルブタン-1-オン、2-ジメチルアミノ-1-4-モルホリノフェニル-2-4-メチルフェニルメチルブタン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン、2-ヒドロキシ-2-メチル-1-4-1-メチルビニルフェニルプロパン-1-オンのオリゴマー等が挙げられ、好ましくは2-メチル-2-モルホリノ-1-4-メチルスルファニルフェニルプロパン-1-オン、2-ジメチルアミノ-1-4-モルホリノフェニル-2-ベンジルブタン-1-オン等が挙げられる。イルガキュア369、907以上、BASF社製等の市販品を用いてもよい。アシルホスフィンオキサイド化合物としては、2、4、6-トリメチルベンゾイルジフェニルホスフィンオキサイド等が挙げられる。前記のオキシム化合物としては、例えば、O-アシルオキシム化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3、3-ジメチル-2、4-ジオキサシクロペンタニルメチルオキシベンゾイル}-9H-カルバゾール-3-イル]エタン-1-イミン等が挙げられる。イルガキュアOXE01、OXE02以上、BASF社製、N-1919ADEKA社製等の市販品を用いてもよい。中でも、N-ベンゾイルオキシ-1-4-フェニルスルファニルフェニルブタン-1-オン-2-イミン及びN-ベンゾイルオキシ-1-4-フェニルスルファニルフェニルオクタン-1-オン-2-イミンが好ましい。これらのオキシム化合物であると、高明度なカラーフィルタが得られる傾向にある。前記のビイミダゾール化合物としては、2、2’-ビス2-クロロフェニル-4、4’、5、5’-テトラフェニルビイミダゾール、2、2’-ビス2、3-ジクロロフェニル-4、4’、5、5’-テトラフェニルビイミダゾール例えば、特開平6-75372号公報、特開平6-75373号公報等参照。、2、2’-ビス2-クロロフェニル-4、4’、5、5’-テトラフェニルビイミダゾール、2、2’-ビス2-クロロフェニル-4、4’、5、5’-テトラアルコキシフェニルビイミダゾール、2、2’-ビス2-クロロフェニル-4、4’、5、5’-テトラジアルコキシフェニルビイミダゾール、2、2’-ビス2-クロロフェニル-4、4’、5、5’-テトラトリアルコキシフェニルビイミダゾール例えば、特公昭48-38403号公報、特開昭62-174204号公報等参照。、4、4’5、5’-位のフェニル基がカルボアルコキシ基により置換されているイミダゾール化合物例えば、特開平7-10913号公報等参照等が挙げられる。さらに重合開始剤Dとしては、ベンゾイン、ベンゾインメチルエーテル、ベンゾインエチルエーテル、ベンゾインイソプロピルエーテル、ベンゾインイソブチルエーテル等のベンゾイン化合物;ベンゾフェノン、o-ベンゾイル安息香酸メチル、4-フェニルベンゾフェノン、4-ベンゾイル-4’-メチルジフェニルサルファイド、3、3’、4、4’-テトラtert-ブチルパーオキシカルボニルベンゾフェノン、2、4、6-トリメチルベンゾフェノン等のベンゾフェノン化合物;9、10-フェナンスレンキノン、2-エチルアントラキノン、カンファーキノン等のキノン化合物;10-ブチル-2-クロロアクリドン、ベンジル、フェニルグリオキシル酸メチル、チタノセン化合物等が挙げられる。これらは、後述の重合開始助剤D1特にアミン類と組み合わせて用いることが好ましい。重合開始剤Dの含有量は、着色感光性樹脂組成物の固形分に対して、好ましくは1~30質量であり、より好ましくは5~20質量である。また、重合開始剤Dの含有量は、重合性化合物C100質量部に対して、好ましくは1~50質量部であり、より好ましくは20~40質量部である。本発明の着色感光性樹脂組成物は、重合開始助剤D1を含んでもよい。重合開始助剤D1を含む場合、通常、重合開始剤Dと組み合わせて用いられる。重合開始助剤D1は、重合開始剤Dによって重合が開始された重合性化合物Cの重合を促進するために用いられる化合物、もしくは増感剤である。重合開始助剤D1としては、アミン化合物、アルコキシアントラセン化合物、チオキサントン化合物、カルボン酸化合物等が挙げられる。これらの重合開始助剤は、単独で用いても2種以上を併用してもよい。アミン化合物としては、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸2-エチルヘキシル、N、N-ジメチルパラトルイジン、4、4’-ビスジメチルアミノベンゾフェノン通称ミヒラーズケトン、4、4’-ビスジエチルアミノベンゾフェノン、4、4’-ビスエチルメチルアミノベンゾフェノン等が挙げられ、中でも4、4’-ビスジエチルアミノベンゾフェノンが好ましい。EAB-F保土谷化学工業株製等の市販品を用いてもよい。アルコキシアントラセン化合物としては、9、10-ジメトキシアントラセン、2-エチル-9、10-ジメトキシアントラセン、9、10-ジエトキシアントラセン、2-エチル-9、10-ジエトキシアントラセン、9、10-ジブトキシアントラセン、2-エチル-9、10-ジブトキシアントラセン等が挙げられる。チオキサントン化合物としては、例えば、2-イソプロピルチオキサントン、4-イソプロピルチオキサントン、2、4-ジエチルチオキサントン、2、4-ジクロロチオキサントン及び1-クロロ-4-プロポキシチオキサントン等が挙げられる。カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、N-フェニルグリシン、フェノキシ酢酸、ナフチルチオ酢酸、N-ナフチルグリシン、ナフトキシ酢酸等が挙げられる。重合開始助剤D1を用いる場合、その含有量は、重合開始剤D1モルに対して、好ましくは0.01~10モル、より好ましくは0.01~5モルである。また、重合開始剤Dと重合開始助剤D1との合計含有量は、着色感光性樹脂組成物の固形分に対して、好ましくは1~35質量、より好ましくは5~25質量、さらに好ましくは10~20質量である。本発明の着色感光性樹脂組成物は、溶剤Eを含むことが好ましい。溶剤Eは、特に限定されず、当該分野で通常使用される溶剤を用いることができる。例えば、エステル溶剤-COO-を含む溶剤、エステル溶剤以外のエーテル溶剤-O-を含む溶剤、エーテルエステル溶剤-COO-と-O-とを含む溶剤、エステル溶剤以外のケトン溶剤-CO-を含む溶剤、アルコール溶剤、芳香族炭化水素溶剤、アミド溶剤、ジメチルスルホキシド等の中から選択して用いることができる。エステル溶剤としては、乳酸メチル、乳酸エチル、乳酸ブチル、2-ヒドロキシイソブタン酸メチル、酢酸エチル、酢酸n-ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート、γ-ブチロラクトンなどが挙げられる。エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、3-メトキシ-1-ブタノール、3-メトキシ-3-メチルブタノール、テトラヒドロフラン、テトラヒドロピラン、1、4-ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール、メチルアニソールなどが挙げられる。エーテルエステル溶剤としては、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、3-メトキシブチルアセテート、3-メチル-3-メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート、ジプロピレングリコールメチルエーテルアセテートなどが挙げられる。ケトン溶剤としては、4-ヒドロキシ-4-メチル-2-ペンタノン、アセトン、2-ブタノン、2-ヘプタノン、3-ヘプタノン、4-ヘプタノン、4-メチル-2-ペンタノン、シクロペンタノン、シクロヘキサノン、イソホロンなどが挙げられる。アルコール溶剤としては、メタノール、エタノール、プロパノール、ブタノール、ヘキサノール、シクロヘキサノール、エチレングリコール、プロピレングリコール、グリセリンなどが挙げられる。芳香族炭化水素溶剤としては、ベンゼン、トルエン、キシレン、メシチレンなどが挙げられる。アミド溶剤としては、N、N-ジメチルホルムアミド、N、N-ジメチルアセトアミド、N-メチルピロリドンなどが挙げられる。これらの溶剤は、単独で用いても2種以上を併用してもよい。上記の溶剤のうち、塗布性、乾燥性の点から、1atmにおける沸点が120°C以上220°C以下である有機溶剤が好ましい。中でも、プロピレングリコールモノメチルエーテルアセテート、乳酸エチル、プロピレングリコールモノメチルエーテル、3-エトキシプロピオン酸エチル、エチレングリコールモノメチルエーテル、ジエチレングリコールモノメチルエーテル、ジエチレングリコールモノエチルエーテル、3-メトキシブチルアセテート、3-メトキシ-1-ブタノール、4-ヒドロキシ-4-メチル-2-ペンタノン、N、N-ジメチルホルムアミド等が好ましく、プロピレングリコールモノメチルエーテルアセテート、プロピレングリコールモノメチルエーテル、ジプロピレングリコールメチルエーテル、ジプロピレングリコールモノメチルエーテルアセテート、乳酸エチル、3-メトキシブチルアセテート、3-メトキシ-1-ブタノール、3-エトキシプロピオン酸エチル、4-ヒドロキシ-4-メチル-2-ペンタノン等がより好ましい。また、沸点が120°C以上180°C未満の有機溶剤と180°C以上220°C以下の有機溶剤を併用する事が好ましい。溶剤Eの含有量は、着色感光性樹脂組成物に対して、好ましくは70~95質量であり、より好ましくは75~92質量である。言い換えると、着色感光性樹脂組成物の固形分は、好ましくは5~30質量、より好ましくは8~25質量である。溶剤Eの含有量が前記の範囲にあると、塗布時の平坦性が良好になり、またカラーフィルタを形成した際に色濃度が不足しないために表示特性が良好となる傾向がある。本発明の着色感光性樹脂組成物は、さらに、界面活性剤Fを含んでいてもよい。界面活性剤Fとしては、シリコーン系界面活性剤、フッ素系界面活性剤及びフッ素原子を有するシリコーン系界面活性剤等が挙げられる。これらは、側鎖に重合性基を有していてもよい。前記シリコーン系界面活性剤としては、シロキサン結合を有する界面活性剤等が挙げられる。具体的には、トーレシリコーンDC3PA、同SH7PA、同DC11PA、同SH21PA、同SH28PA、同SH29PA、同SH30PA、同SH8400東レダウコーニング株製、KP321、KP322、KP323、KP324、KP326、KP340、KP341信越化学工業株製、TSF400、TSF401、TSF410、TSF4300、TSF4440、TSF4445、TSF-4446、TSF4452、TSF4460モメンティブパフォーマンスマテリアルズジャパン合同会社製等が挙げられる。前記のフッ素系界面活性剤としては、フルオロカーボン鎖を有する界面活性剤等が挙げられる。具体的には、フロラード商品名FC430、同FC431住友スリーエム株製、メガファック登録商標F142D、同F171、同F172、同F173、同F177、同F183、同R30、同RS-718-KDIC株製、エフトップ登録商標EF301、同EF303、同EF351、同EF352三菱マテリアル電子化成株製、サーフロン登録商標S381、同S382、同SC101、同SC105旭硝子株製、E5844株ダイキンファインケミカル研究所製等が挙げられる。前記のフッ素原子を有するシリコーン系界面活性剤としては、シロキサン結合及びフルオロカーボン鎖を有する界面活性剤等が挙げられる。具体的には、メガファック登録商標R08、同BL20、同F475、同F477、同F443DIC株製等が挙げられる。これらの界面活性剤は、単独で用いても2種以上を併用してもよい。界面活性剤Fの含有量は、着色感光性樹脂組成物に対し、好ましくは0.001質量以上02質量以下であり、好ましくは0002質量以上0.1質量以下、より好ましくは001質量以上0.05質量以下である。ただし、前記の界面活性剤Fの含有量に、前記顔料分散剤の含有量は含まれない。界面活性剤Fの含有量が前記の範囲にあると、塗膜の平坦性を良好にすることができる。本発明の着色感光性樹脂組成物は、重合禁止剤Jを含むことが好ましい。着色感光性樹脂組成物が重合禁止剤を含むことにより、経時安定性を向上させると共に、着色感光性樹脂組成物層の現像時に基板上に残る残渣を抑制する傾向があるため好ましい。重合禁止剤としては、例えばハイドロキノン、p-メトキシフェノール、ピロガロール、カテコール、t-ブチルカテコール、ベンゾキノン、2.4-ジ-t-ブチル-p-クレゾール、β-ナフトール、4、4’-チオビス3-メチル-6-t-ブチルフェノール、2、2’-メチレンビス4-メチル-6-t-ブチルフェノール、N-ニトロソフェニルヒドロキシアミン第一セリウム塩等、周知のものが使用できるが、中でもp-メトキシフェノールが好ましい。重合禁止剤の含有量は、着色感光性樹脂組成物に対して、好ましくは0.0001~1質量であり、より好ましくは0.001~0.5質量であり、特に好ましくは0.005~0.1質量である。本発明の着色感光性樹脂組成物は、必要に応じて、充填剤、他の高分子化合物、密着促進剤、酸化防止剤、紫外線吸収剤、光安定剤、連鎖移動剤等の添加剤を含んでもよい。本発明の着色感光性樹脂組成物を用いてパターンを形成する方法としては、フォトリソグラフ法、インクジェット法、印刷法等が挙げられる。中でも、フォトリソグラフ法が好ましい。フォトリソグラフ法は、前記着色感光性樹脂組成物を基板に塗布し、乾燥し、フォトマスクを介して露光し、現像することによってパターンを得る方法である。前記基板としては、例えば、ガラス、金属、プラスチック等が挙げられ、板状であっても、フィルム状であってもよい。また、これらの基板には、カラーフィルタ、各種絶縁又は導電膜、駆動回路等の構造体が形成されていてもよい。基板への塗布は、例えば、スピンコーター、スリットスピンコーター、スリットコーターダイコーター、カーテンフローコーター、スピンレスコーターとも呼ばれることがある、インクジェット等の塗布装置を用いて行うことができる。基板に塗布した膜の乾燥方法としては、例えば、加熱乾燥、自然乾燥、通風乾燥、減圧乾燥等の方法が挙げられる。複数の方法を組み合わせて行ってもよい。乾燥温度としては、10~120°Cが好ましく、25~100°Cがより好ましい。また加熱時間としては、10秒間~60分間であることが好ましく、30秒間~30分間であることがより好ましい。減圧乾燥は、50~150Paの圧力下、20~25°Cの温度範囲で行うことが好ましい。乾燥後の塗膜の膜厚は、特に限定されず、用いる材料、用途等によって適宜調整することができ、例えば、0.1~20μmであり、好ましくは1~6μmである。乾燥後の塗膜は、目的のパターンを形成するためのフォトマスクを介して、露光する。この際のフォトマスク上のパターン形状は特に限定されず、目的とする用途に応じたパターン形状が用いられる。露光に用いられる光源としては、250~450nmの波長の光を発生する光源が好ましい。例えば、350nm未満の光を、この波長域をカットするフィルタを用いてカットしたり、436nm付近、408nm付近、365nm付近の光を、これらの波長域を取り出すバンドパスフィルタを用いて選択的に取り出したりしてもよい。具体的には、水銀灯、発光ダイオード、メタルハライドランプ、ハロゲンランプ等が挙げられる。露光面全体に均一に平行光線を照射したり、マスクと基板との正確な位置合わせを行うことができるため、マスクアライナ、ステッパ等の装置を使用することが好ましい。露光後、現像液に接触させて所定部分、例えば、未露光部を溶解させ、現像することにより、パターンを得ることができる。現像液としては、有機溶剤を用いることもできるが、現像液によって塗膜の露光部の溶解や膨潤が起こりにくく、良好な形状のパターンが得られるため、塩基性化合物の水溶液が好ましい。現像方法は、パドル法、ディッピング法、スプレー法等のいずれでもよい。さらに現像時に基板を任意の角度に傾けてもよい。現像後は、水洗することが好ましい。前記塩基性化合物としては、水酸化ナトリウム、水酸化カリウム、燐酸水素二ナトリウム、燐酸二水素ナトリウム、燐酸水素二アンモニウム、燐酸二水素アンモニウム、燐酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニア等の無機塩基性化合物;テトラメチルアンモニウムヒドロキシド、2-ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミン等の有機塩基性化合物が挙げられる。中でも、水酸化カリウム、炭酸水素ナトリウム及びテトラメチルアンモニウムヒドロキシドが好ましい。これらの無機及び有機塩基性化合物の水溶液中の濃度は、好ましくは0.01~10質量であり、より好ましくは0.03~5質量である。前記塩基性化合物の水溶液は、界面活性剤を含んでいてもよい。界面活性剤としては、ポリオキシエチレンアルキルエーテル、ポリオキシエチレンアリールエーテル、ポリオキシエチレンアルキルアリールエーテル、その他のポリオキシエチレン誘導体、オキシエチレン/オキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン等のノニオン系界面活性剤;ラウリルアルコール硫酸エステルナトリウム、オレイルアルコール硫酸エステルナトリウム、ラウリル硫酸ナトリウム、ラウリル硫酸アンモニウム、ドデシルベンゼンスルホン酸ナトリウム、ドデシルナフタレンスルホン酸ナトリウム等のアニオン系界面活性剤;ステアリルアミン塩酸塩、ラウリルトリメチルアンモニウムクロライド等のカチオン系界面活性剤等が挙げられる。塩基性化合物の水溶液中の界面活性剤の濃度は、好ましくは0.01~10質量、より好ましくは0.05~8質量、特に好ましくは0.1~5質量である。さらに必要に応じて、ポストベークを行ってもよい。ポストベーク温度は、好ましくは80~250°C、より好ましくは90~150°Cである。ポストベーク時間は、好ましくは1~240分間である。本発明の着色感光性樹脂組成物により、上記のようにして得られたパターンは、カラーフィルタとして有用である。該カラーフィルタは、表示装置例えば、液晶表示装置、有機EL装置等、固体撮像素子、電子ペーパー等の種々の着色画像に関連する機器に、公知の態様で利用することができる。次に実施例を挙げて、本発明をさらに具体的に説明する。例中の及び部は、特記ない限り、質量及び質量部である。合成例1還流冷却器、滴下ロートおよび攪拌機を備えたフラスコ内に窒素を0.02L/分で流して窒素雰囲気とし、3-メトキシ-1-ブタノール200質量部および3-メトキシブチルアセテート105質量部を入れ、撹拌しながら70°Cまで加熱した。次いで、メタクリル酸55質量部、3、4-エポキシトリシクロ[5.2.1.02.6]デシルアクリレート式I-1で表される化合物および式II-1で表される化合物の、50:50モル比の混合物。175質量部およびN-シクロヘキシルマレイミド70質量部を、3-メトキシブチルアセテート140質量部に溶解して溶液を調製し、該溶解液を、滴下ロートを用いて4時間かけて、70°Cに保温したフラスコ内に滴下した。一方、重合開始剤2、2’-アゾビス2、4-ジメチルバレロニトリル30質量部を3-メトキシブチルアセテート225質量部に溶解した溶液を、別の滴下ロートを用いて4時間かけてフラスコ内に滴下した。重合開始剤の溶液の滴下が終了した後、4時間、70°Cに保持し、その後室温まで冷却して、固形分32.6質量、酸価105mg-KOH/gの共重合体溶液を得た。得られた共重合体以下共重合体Baという。の重量平均分子量Mwは、13、600、分子量分布は2.54であった。合成例2還流冷却器、滴下ロートおよび攪拌機を備えたフラスコ内に窒素を0.02L/分で流して窒素雰囲気とし、3-メトキシ-1-ブタノール200質量部および3-メトキシブチルアセテート105質量部を入れ、撹拌しながら70°Cまで加熱した。次いで、メタクリル酸60質量部、3、4-エポキシトリシクロ[5.2.1.02.6]デシルアクリレート式I-1で表される化合物および式II-1で表される化合物の、50:50モル比の混合物。240質量部を、3-メトキシブチルアセテート140質量部に溶解して溶液を調製し、該溶解液を、滴下ロートを用いて4時間かけて、70°Cに保温したフラスコ内に滴下した。一方、重合開始剤2、2’-アゾビス2、4-ジメチルバレロニトリル30質量部を3-メトキシブチルアセテート225質量部に溶解した溶液を、別の滴下ロートを用いて4時間かけてフラスコ内に滴下した。重合開始剤の溶液の滴下が終了した後、4時間、70°Cに保持し、その後室温まで冷却して、固形分32.6質量、酸価110mg-KOH/g固形分換算の共重合体の溶液を得た。得られた共重合体以下共重合体Bbという。の重量平均分子量Mwは、13、400、分子量分布は2.50であった。上記の合成例で得られた共重合体について、GPC法を用いて、以下の条件に従い、ポリスチレン換算重量平均分子量の測定を行った。装置;HLC-8120GPC東ソー株製カラム;TSK-GELG2000HXLカラム温度;40°C溶媒;THF流速;1.0mL/min被検液固形分濃度;0.001~0.01質量注入量;50μL検出器;RI校正用標準物質;TSKSTANDARDPOLYSTYRENEF-40、F-4、F-288、A-2500、A-500東ソー株製合成例3C.I.ダイレクトブルー8657部を60°Cの温水1800部に溶解し、これをpH7に調製後、ろ過し、C.I.ダイレクトブルー86の溶解液を作成した。次に、C.I.ベーシックブルー7100部をメタノール470部に溶解させ、次に70°Cの温水940部を加え、C.I.ベーシックブルー7の溶解液を作製した。この溶解液を攪拌しながら、先に準備したC.I.ダイレクトブルー86の溶解液を徐々に滴下し、混合した。室温に冷却後、析出物をろ取し、造塩化合物1を得た。合成例4C.I.アシッドブルー24954部を60°Cの温水1800部に溶解し、これをpH7に調製後、ろ過し、C.I.アシッドブルー249の溶解液を作成した。次に、C.I.ベーシックバイオレット1146部をメタノール470部に溶解させ、次に70°Cの温水940部を加え、C.I.ベーシックバイオレット1の溶解液を作製した。この溶解液を攪拌しながら、先に準備したC.I.C.I.アシッドブルー249の溶解液を徐々に滴下し、混合した。室温に冷却後、析出物をろ取し、造塩化合物2を得た。合成例5C.I.アシッドブルー12990部を60°Cの温水1800部に溶解し、これをpH7に調製後、ろ過し、C.I.アシッドブルー129の溶解液を作成した。次に、C.I.ベーシックバイオレット3930部をメタノール470部に溶解させ、次に70°Cの温水940部を加え、C.I.ベーシックバイオレット39の溶解液を作製した。この溶解液を攪拌しながら、先に準備したC.I.C.I.アシッドブルー129の溶解液を徐々に滴下し、混合した。室温に冷却後、析出物をろ取し、造塩化合物3を得た。実施例1色素A1:造塩化合物115.7部、顔料:C.I.ピグメントブルー15:64.3部、アクリル系顔料分散剤5.5部、及び溶剤:プロピレングリコールモノメチルエーテルアセテート25.5部を混合し、ビーズミルを用いて顔料を十分に分散させた顔料分散液、共重合体:共重合体Ba固形分換算26部、重合性化合物:ジペンタエリスリトールヘキサアクリレートKAYARADDPHA;日本化薬株製24.5部、重合性化合物:トリメチロールプロパントリアクリレートKAYARADTMPTA;日本化薬株製10部、重合開始剤:N-ベンゾイルオキシ-1-4-フェニルスルファニルフェニルオクタン-1-オン-2-イミンイルガキュアOXE01;BASF社製;オキシム化合物14部、重合禁止剤:p-メトキシフェノール和光純薬工業株製0.01部界面活性剤:ポリエーテル変性シリコーンオイルトーレシリコーンSH8400;東レダウコーニング株製0.07部、溶剤:乳酸エチル437部、溶剤:プロピレングリコールモノメチルエーテル74部、溶剤:プロピレングリコールモノメチルエーテルアセテート48.5部、溶剤:3-メトキシ-1-ブタノール16部、溶剤:3-メトキシブチルアセテート37部、並びに溶剤:ジプロピレングリコールメチルエーテルアセテート31部、を混合して着色感光性樹脂組成物を得た。実施例2色素A1:造塩化合物220部、アクリル系顔料分散剤5.5部、及び溶剤:プロピレングリコールモノメチルエーテルアセテート25.5部を混合し、ビーズミルを用いて色素を十分に分散させた色素分散液、共重合体:共重合体Ba固形分換算23部、重合性化合物:ジペンタエリスリトールヘキサアクリレートKAYARADDPHA;日本化薬株製26部、重合性化合物:ペンタエリスリトールテトラアクリレートA-TMMT;新中村化学工業株製8.5部、重合開始剤:N-ベンゾイルオキシ-1-4-フェニルスルファニルフェニルオクタン-1-オン-2-イミンイルガキュアOXE01;BASF社製10部、重合開始剤:2-ジメチルアミノ-1-4-モルホリノフェニル-2-4-メチルベンジルブタン-1-オンイルガキュア379;BASF社製;アルキルフェノン化合物4部、重合開始助剤:2、4-ジエチルチオキサントンKAYACUREDETX;日本化薬株製;チオキサントン化合物3部、重合禁止剤:p-メトキシフェノール和光純薬工業株製0.01部界面活性剤:ポリエーテル変性シリコーンオイルトーレシリコーンSH8400;東レダウコーニング株製0.07部、溶剤:4-ヒドロキシ-4-メチルペンタンー2-オン442部、溶剤:プロピレングリコールモノメチルエーテル75部、溶剤:プロピレングリコールモノメチルエーテルアセテート49.5部、溶剤:3-メトキシ-1-ブタノール14部、溶剤:3-メトキシブチルアセテート33部、並びに溶剤:ジプロピレングリコールモノメチルエーテルアセテート31部、を混合して着色感光性樹脂組成物を得た。実施例3色素A1:造塩化合物312部、顔料:C.I.ピグメントブルー15:68部、アクリル系顔料分散剤5.5部、及び溶剤:プロピレングリコールモノメチルエーテルアセテート25.5部を混合し、ビーズミルを用いて顔料を十分に分散させた顔料分散液、共重合体:共重合体Ba固形分換算23部、重合性化合物:ジペンタエリスリトールヘキサアクリレートKAYARADDPHA;日本化薬株製26部、重合性化合物:ペンタエリスリトールテトラアクリレートA-TMMT;新中村化学工業株製8.5部、重合性化合物:トリメチロールプロパントリアクリレートKAYARADTMPTA;日本化薬株製3部、重合開始剤:N-ベンゾイルオキシ-1-4-フェニルスルファニルフェニルオクタン-1-オン-2-イミンイルガキュアOXE01;BASF社製10部、重合開始剤:2、4-ビストリクロロメチル-6-ピペロニル-1、3、5-トリアジンTAZ-PP;DKSHジャパン社製4部、重合開始助剤:2、4-ジエチルチオキサントンKAYACUREDETX;日本化薬株製;チオキサントン化合物3部、重合禁止剤:p-メトキシフェノール和光純薬工業株製0.01部界面活性剤:ポリエーテル変性シリコーンオイルトーレシリコーンSH8400;東レダウコーニング株製0.07部、溶剤:4-ヒドロキシ-4-メチルペンタン-2-オン442部、溶剤:プロピレングリコールモノメチルエーテル75部、溶剤:プロピレングリコールモノメチルエーテルアセテート49.5部、溶剤:3-メトキシ-1-ブタノール14部、溶剤:3-メトキシブチルアセテート33部、並びに溶剤:ジプロピレングリコールモノメチルエーテルアセテート31部、を混合して着色感光性樹脂組成物を得た。実施例4共重合体Baを共重合体Bbに代える以外は実施例1と同様の操作を行い、着色感光性樹脂組成物を得た。実施例5共重合体Baを共重合体Bbに代える以外は実施例3と同様の操作を行い、着色感光性樹脂組成物を得た。比較例1色素A1:造塩化合物117部、樹脂:スチレン/メタクリル酸/メチルメタクリレート/ブチルメタクリレート60/60/65/65質量比、Mw=35、00010部、及び溶剤:シクロヘキサノン140部を混合し、ビーズミルを用いて色素を十分に分散させた色素分散液、樹脂:スチレン/メタクリル酸/メチルメタクリレート/ブチルメタクリレート60/60/65/65質量比、Mw=35、0008部、重合性化合物:トリメチロールプロパントリアクリレートKAYARADTMPTA;日本化薬株製23部、重合開始剤:2-メチル-2-モルホリノ-1-4-メチルスルファニルフェニルプロパン-1-オンイルガキュア907;BASF社製8部重合開始助剤:4、4’-ビスジエチルアミノベンゾフェノンEAB-F;保土ヶ谷化学社製1部、並びに溶剤:シクロヘキサノン200部を混合して着色感光性樹脂組成物を得た。パターンの作製2インチ角のガラス基板イーグルXG;コーニング社製上に、着色感光性樹脂組成物をスピンコート法で塗布したのち、100°Cで3分間プリベークした。冷却後、この着色感光性樹脂組成物を塗布した基板とパターンを有する石英ガラス製フォトマスクとの間隔を100μmとして、露光機TME-150RSK;トプコン株製を用いて、大気雰囲気下、150mJ/cm2の露光量365nm基準で光照射した。尚、フォトマスクとしては、1~50μmまでのラインアンドスペースパターンを有する石英ガラス製フォトマスクを使用した。光照射後、上記塗膜を、非イオン系界面活性剤0.12と炭酸ナトリウム2とを含む水系現像液に23°Cで60秒間浸漬して現像し、水洗した。水洗後、オーブン中、120°Cで30分間ポストベークを行い、パターンを得た。膜厚測定得られたパターンについて、膜厚測定装置DEKTAK3;日本真空技術株製を用いて膜厚を測定した。結果を表2に示す。現像残渣得られたパターンについて、レーザー顕微鏡AxioImagerMATカールツァイス社製を用いて、未露光部の基板上を観察した。この際、未露光部に残査が残査が全く認められないものを〇と評価し、未露光部に残査がやや認められるものの実用上問題はないものを△と評価し、未露光部に残渣が明らかに認められるものを×と評価した。結果を表1に示す。解像度評価得られたパターンをレーザー顕微鏡AxioImagerMATカールツァイス社製にて観察し、解像している最小寸法を解像度とした。解像度は、微細なパターンが形成できるほど、加工性に優れる。鉛筆硬度フォトマスクを使用しない以外は、パターンの作製と同様の操作を行い塗膜を作製した。該塗膜について、JISK5600-5-4に従って、鉛筆硬度を測定した。